다음 으로 , 동일 한 수지 인 F 101 HE 를 사용 하 여 , 두께 0 . 2 mm 의 테이프 형상 의 미소 성 시트 를 제작 하 였 다 . 이것 을 우선 길 이 방향 으로 280 ℃ 에서 4 배 로 연신 한 후 , 폭 방향 으로 130 ℃ 에서 25 배 로 연신 하 여 제 2 다공체 를 얻 었 다 . 얻 어 진 제 2 다공체 의 두께 는 15 ㎛, 통기 량 은 2 초 / 100 mL , 내 수압 은 420 kPa 이 었 다 .